КЕРАМИЧЕСКАЯ МАССА
CERAMIC MASS

Изобретение касается составов керамических масс, которые могут быть использованы для изготовления изделий декоративно-художественного назначения.
Известна керамическая (базальтовая или черная египетская) масса следующего состава, вес.ч.: глина 500; жженая охра 75; перекись марганца 75[1].
Задачей изобретения является повышение прочности изделий, полученных из керамической массы.
Технический результат достигается тем, что керамическая масса, содержащая глину и жженую охру, дополнительно включает кремнегель и кварцевый песок, при следующем соотношении компонентов, вес.ч.: глина 500; жженая охра 60-70; кремнегель 2-3; кварцевый песок 150-200.
В таблице приведены составы керамической массы.
Компонент
Состав, вес.ч.
1
2
Глина
500
500
Жженая охра
60
70
Кремнегель
2
3200
Кварцевый песок
150
40-45
Прочность при сжатии, МПа
40-45
В составе керамической массы используют любые качественные беложгущиеся глины и кварцевые пески; любой кремнегель.
Глину и жженую охру предварительно измельчают до порошкообразного состояния. Компоненты дозируют в требуемых количествах и смешивают. Полученную массу увлажняют до 9-13 % и формуют из нее изделия требуемой конфигурации, которые обжигают при температуре 1100-1200°С. Возможно последующее декорирование изделий цветными эмалями.
Источник информации
1. Гехт Г. Керамика. М.: Главная редакция химической литературы, 1938. - С.338.